(57)【要約】【課題】環境への負担を軽減できながら、担体に対する優れた付着性を有する抗生物活性化合物含有粒子を提供すること。【解決手段】抗生物活性化合物含有粒子１は、抗生物活性化合物を重合性ビニルモノマー中に分散して、油相成分を調製する工程、油相成分を水分散する工程、および、重合体を生成する工程を備える製造方法により得られる。抗生物活性化合物は、δｐ，ｃｏｍｐｏｕｎｄおよびδｈ，ｃｏｍｐｏｕｎｄの二乗平均平方根値が１１．００［（Ｊ／ｃｍ３）１／２］以上１６．００［（Ｊ／ｃｍ３）１／２］以下である。重合体は以下の（１）〜（３）のいずれかを満足する。（１）Ｔｇが０℃以下である。（２）Ｔｇが０℃を超過し４０℃以下であり、かつ、δｐ，ｐｏｌｙｍｅｒおよびδｈ，ｐｏｌｙｍｅｒの二乗平均平方根が８．５０［（Ｊ／ｃｍ３）１／２］以上である。（３）Ｔｇが４０℃を超過し６５℃以下であり、かつ、上記二乗平均平方根が９．５０［（Ｊ／ｃｍ３）１／２］以上である。【選択図】図１
2016160188.tif 000002
【特許請求の範囲】
【請求項１】
溶剤の不存在下において、疎水性の重合性ビニルモノマーに対して実質的に不溶性、かつ、疎水性の抗生物活性化合物を、前記重合性ビニルモノマー中に分散することにより、疎水性スラリーを含有する油相成分を調製する油相成分調製工程、
前記油相成分を水分散して水分散液を調製する水分散工程、および、
前記重合性ビニルモノマーを懸濁重合して、重合体を生成する重合工程
を備える製造方法により得られ、
前記抗生物活性化合物は、Ｈａｎｓｅｎで定義され、ｖａｎ  Ｋｒｅｖｅｌｅｎ  ａｎｄ  Ｈｏｆｔｙｚｅｒ法で算出される溶解度パラメータδの双極子間力項δｐ，ｃｏｍｐｏｕｎｄ、および、前記溶解度パラメータδの水素結合力項δｈ，ｃｏｍｐｏｕｎｄの二乗平均平方根値［（δｐ，ｃｏｍｐｏｕｎｄ）２＋（δｈ，ｃｏｍｐｏｕｎｄ）２］１／２が、１１．００［（Ｊ／ｃｍ３）１／２］以上、１６．００［（Ｊ／ｃｍ３）１／２］以下であり、
前記重合体は、以下の（１）〜（３）のいずれかを満足することを特徴とする、抗生物活性化合物含有粒子。
（１）ガラス転移温度Ｔｇが、０℃以下である。
（２）ガラス転移温度Ｔｇが、０℃を超過し、４０℃以下であり、かつ、前記溶解度パラメータδの双極子間力項δｐ，ｐｏｌｙｍｅｒ、および、前記溶解度パラメータδの水素結合力項δｈ，ｐｏｌｙｍｅｒの二乗平均平方根［（δｐ，ｐｏｌｙｍｅｒ）２＋（δｈ，ｐｏｌｙｍｅｒ）２］１／２が、８．５０［（Ｊ／ｃｍ３）１／２］以上である。
（３）ガラス転移温度Ｔｇが、４０℃を超過し、６５℃以下であり、かつ、前記二乗平均平方根（［（δｐ，ｐｏｌｙｍｅｒ）２＋（δｈ，ｐｏｌｙｍｅｒ）２］１／２）が９．５０［（Ｊ／ｃｍ３）１／２］以上である。
【請求項２】
溶剤の不存在下において、疎水性の重合性ビニルモノマーに対して実質的に不溶性、かつ、疎水性の抗生物活性化合物を、前記重合性ビニルモノマー中に分散することにより、疎水性スラリーを含有する油相成分を調製する油相成分調製工程、
前記油相成分を水分散して水分散液を調製する水分散工程、および、
前記重合性ビニルモノマーを懸濁重合して、重合体を生成する重合工程
を備える製造方法により得られ、
前記抗生物活性化合物は、クロチアニジン、および、イミダクロプリドからなる群から選択される少なくとも１つを含有し、
前記重合性ビニルモノマーは、
ガラス転移温度Ｔｇが−５℃以下の単独重合体を生成する（メタ）アクリレートと、
ジ（メタ）アクリレートとを含有することを特徴とする、抗生物活性化合物含有粒子。
【請求項３】
前記抗生物活性化合物が、クロチアニジンであることを特徴とする、請求項１または２に記載の抗生物活性化合物含有粒子。
【請求項４】
溶剤の不存在下において、疎水性の重合性ビニルモノマーに対して実質的に不溶性、かつ、疎水性の抗生物活性化合物を、前記重合性ビニルモノマー中に分散することにより、疎水性スラリーを含有する油相成分を調製する油相成分調製工程、
前記油相成分を水分散して水分散液を調製する水分散工程、および、
前記重合性ビニルモノマーを懸濁重合して、重合体を生成する重合工程
を備え、
前記抗生物活性化合物は、Ｈａｎｓｅｎで定義され、ｖａｎ  Ｋｒｅｖｅｌｅｎ  ａｎｄ  Ｈｏｆｔｙｚｅｒ法で算出される溶解度パラメータδの双極子間力項δｐ，ｃｏｍｐｏｕｎｄ、および、前記溶解度パラメータδの水素結合力項δｈ，ｃｏｍｐｏｕｎｄの二乗平均平方根値［（δｐ，ｃｏｍｐｏｕｎｄ）２＋（δｈ，ｃｏｍｐｏｕｎｄ）２］１／２が、１１．００［（Ｊ／ｃｍ３）１／２］以上、１６．００［（Ｊ／ｃｍ３）１／２］以下であり、
前記重合体は、以下の（１）〜（３）のいずれかを満足することを特徴とする、抗生物活性化合物含有粒子の製造方法。
（１）ガラス転移温度Ｔｇが、０℃以下である。
（２）ガラス転移温度Ｔｇが、０℃を超過し、４０℃以下であり、かつ、前記溶解度パラメータδの双極子間力項δｐ，ｐｏｌｙｍｅｒ、および、前記溶解度パラメータδの水素結合力項δｈ，ｐｏｌｙｍｅｒの二乗平均平方根［（δｐ，ｐｏｌｙｍｅｒ）２＋（δｈ，ｐｏｌｙｍｅｒ）２］１／２が、８．５０［（Ｊ／ｃｍ３）１／２］以上である。
（３）ガラス転移温度Ｔｇが、４０℃を超過し、６５℃以下であり、かつ、前記二乗平均平方根（［（δｐ，ｐｏｌｙｍｅｒ）２＋（δｈ，ｐｏｌｙｍｅｒ）２］１／２）が９．５０［（Ｊ／ｃｍ３）１／２］以上である。
【請求項５】
溶剤の不存在下において、疎水性の重合性ビニルモノマーに対して実質的に不溶性、かつ、疎水性の抗生物活性化合物を、前記重合性ビニルモノマー中に分散することにより、疎水性スラリーを含有する油相成分を調製する油相成分調製工程、
前記油相成分を水分散して水分散液を調製する水分散工程、および、
前記重合性ビニルモノマーを懸濁重合して、重合体を生成する重合工程
を備え、
前記抗生物活性化合物は、クロチアニジン、および、イミダクロプリドからなる群から選択される少なくとも１つを含有し、
前記重合性ビニルモノマーは、
ガラス転移温度Ｔｇが−５℃以下の単独重合体を生成する（メタ）アクリレートと、
ジ（メタ）アクリレートとを含有することを特徴とする、抗生物活性化合物含有粒子の製造方法。
【請求項６】
前記抗生物活性化合物が、クロチアニジンであることを特徴とする、請求項４または５に記載の抗生物活性化合物含有粒子の製造方法。
【請求項７】
粒状の担体と、
前記担体に担持された請求項１〜３のいずれか一項に記載の抗生物活性化合物含有粒子と
を含むことを特徴とする、粒剤。
【発明の詳細な説明】
【技術分野】
【０００１】
本発明は、抗生物活性化合物含有粒子、その製造方法および粒剤、詳しくは、抗生物活性化合物含有粒子の製造方法、それにより得られる抗生物活性化合物含有粒子、および、その抗生物活性化合物含有粒子を含有する粒剤に関する。
【背景技術】
【０００２】
従来、殺虫剤、防虫剤、防蟻剤、殺菌剤、防腐剤、除草剤、防藻剤、忌避剤などの抗生物活性化合物をマイクロカプセル化した粒子が知られている。
【０００３】
例えば、クロチアニジン、分散媒およびポリイソシアネート成分を含むスラリーを水分散させ、その後、ポリアミンを配合して界面重合することにより、ネオニコチノイド系化合物をマイクロカプセル化したシロアリ防除剤が提案されている（例えば、特許文献１参照。）。
【０００４】
特許文献１では、分散媒として、有機溶媒が使用されている。
【先行技術文献】
【特許文献】
【０００５】
【特許文献１】特開２０００−２４７８２１号公報
【発明の概要】
【発明が解決しようとする課題】
【０００６】
しかし、特許文献１のシロアリ防除剤は、その製造途中で、有機溶媒を使用している。そのため、特許文献１のシロアリ防除剤は、環境への負担が高いという不具合がある。
【０００７】
一方、粒子を粒状の担体に担持（付着）させて、粒剤として製剤化する場合があり、その場合には、粒子の担体に対する良好な付着性を確保する必要がある。
【０００８】
本発明の目的は、環境への負担を軽減できながら、担体に対する優れた付着性を有する抗生物活性化合物含有粒子、その製造方法および粒剤を提供することにある。
【課題を解決するための手段】
【０００９】
上記目的を達成するために、本発明は、
［１］
溶剤の不存在下において、疎水性の重合性ビニルモノマーに対して実質的に不溶性、かつ、疎水性の抗生物活性化合物を、前記重合性ビニルモノマー中に分散することにより、疎水性スラリーを含有する油相成分を調製する油相成分調製工程、前記油相成分を水分散して水分散液を調製する水分散工程、および、前記重合性ビニルモノマーを懸濁重合して、重合体を生成する重合工程を備える製造方法により得られ、前記抗生物活性化合物は、Ｈａｎｓｅｎで定義され、ｖａｎ  Ｋｒｅｖｅｌｅｎ  ａｎｄ  Ｈｏｆｔｙｚｅｒ法で算出される溶解度パラメータδの双極子間力項δｐ，ｃｏｍｐｏｕｎｄ、および、前記溶解度パラメータδの水素結合力項δｈ，ｃｏｍｐｏｕｎｄの二乗平均平方根値［（δｐ，ｃｏｍｐｏｕｎｄ）２＋（δｈ，ｃｏｍｐｏｕｎｄ）２］１／２が、１１．００［（Ｊ／ｃｍ３）１／２］以上、１６．００［（Ｊ／ｃｍ３）１／２］以下であり、前記重合体は、以下の（１）〜（３）のいずれかを満足することを特徴とする、抗生物活性化合物含有粒子、
（１）ガラス転移温度Ｔｇが、０℃以下である。
【００１０】
（２）ガラス転移温度Ｔｇが、０℃を超過し、４０℃以下であり、かつ、前記溶解度パラメータδの双極子間力項δｐ，ｐｏｌｙｍｅｒ、および、前記溶解度パラメータδの水素結合力項δｈ，ｐｏｌｙｍｅｒの二乗平均平方根［（δｐ，ｐｏｌｙｍｅｒ）２＋（δｈ，ｐｏｌｙｍｅｒ）２］１／２が、８．５０［（Ｊ／ｃｍ３）１／２］以上である。
【００１１】
（３）ガラス転移温度Ｔｇが、４０℃を超過し、６５℃以下であり、かつ、前記二乗平均平方根（［（δｐ，ｐｏｌｙｍｅｒ）２＋（δｈ，ｐｏｌｙｍｅｒ）２］１／２）が９．５０［（Ｊ／ｃｍ３）１／２］以上である。
［２］
溶剤の不存在下において、疎水性の重合性ビニルモノマーに対して実質的に不溶性、かつ、疎水性の抗生物活性化合物を、前記重合性ビニルモノマー中に分散することにより、疎水性スラリーを含有する油相成分を調製する油相成分調製工程、前記油相成分を水分散して水分散液を調製する水分散工程、および、前記重合性ビニルモノマーを懸濁重合して、重合体を生成する重合工程を備える製造方法により得られ、前記抗生物活性化合物は、クロチアニジン、および、イミダクロプリドからなる群から選択される少なくとも１つを含有し、前記重合性ビニルモノマーは、ガラス転移温度Ｔｇが−５℃以下の単独重合体を生成する（メタ）アクリレートと、ジ（メタ）アクリレートとを含有することを特徴とする、抗生物活性化合物含有粒子、
［３］
前記抗生物活性化合物が、クロチアニジンであることを特徴とする、上記［１］または［２］に記載の抗生物活性化合物含有粒子。
［４］
溶剤の不存在下において、疎水性の重合性ビニルモノマーに対して実質的に不溶性、かつ、疎水性の抗生物活性化合物を、前記重合性ビニルモノマー中に分散することにより、疎水性スラリーを含有する油相成分を調製する油相成分調製工程、前記油相成分を水分散して水分散液を調製する水分散工程、および、前記重合性ビニルモノマーを懸濁重合して、重合体を生成する重合工程を備え、前記抗生物活性化合物は、Ｈａｎｓｅｎで定義され、ｖａｎ  Ｋｒｅｖｅｌｅｎ  ａｎｄ  Ｈｏｆｔｙｚｅｒ法で算出される溶解度パラメータδの双極子間力項δｐ，ｃｏｍｐｏｕｎｄ、および、前記溶解度パラメータδの水素結合力項δｈ，ｃｏｍｐｏｕｎｄの二乗平均平方根値［（δｐ，ｃｏｍｐｏｕｎｄ）２＋（δｈ，ｃｏｍｐｏｕｎｄ）２］１／２が、１１．００［（Ｊ／ｃｍ３）１／２］以上、１６．００［（Ｊ／ｃｍ３）１／２］以下であり、前記重合体は、以下の（１）〜（３）のいずれかを満足することを特徴とする、抗生物活性化合物含有粒子の製造方法、
（１）ガラス転移温度Ｔｇが、０℃以下である。
【００１２】
（２）ガラス転移温度Ｔｇが、０℃を超過し、４０℃以下であり、かつ、前記溶解度パラメータδの双極子間力項δｐ，ｐｏｌｙｍｅｒ、および、前記溶解度パラメータδの水素結合力項δｈ，ｐｏｌｙｍｅｒの二乗平均平方根［（δｐ，ｐｏｌｙｍｅｒ）２＋（δｈ，ｐｏｌｙｍｅｒ）２］１／２が、８．５０［（Ｊ／ｃｍ３）１／２］以上である。
【００１３】
（３）ガラス転移温度Ｔｇが、４０℃を超過し、６５℃以下であり、かつ、前記二乗平均平方根（［（δｐ，ｐｏｌｙｍｅｒ）２＋（δｈ，ｐｏｌｙｍｅｒ）２］１／２）が９．５０［（Ｊ／ｃｍ３）１／２］以上である。
［５］
溶剤の不存在下において、疎水性の重合性ビニルモノマーに対して実質的に不溶性、かつ、疎水性の抗生物活性化合物を、前記重合性ビニルモノマー中に分散することにより、疎水性スラリーを含有する油相成分を調製する油相成分調製工程、前記油相成分を水分散して水分散液を調製する水分散工程、および、前記重合性ビニルモノマーを懸濁重合して、重合体を生成する重合工程を備え、前記抗生物活性化合物は、クロチアニジン、および、イミダクロプリドからなる群から選択される少なくとも１つを含有し、前記重合性ビニルモノマーは、ガラス転移温度Ｔｇが−５℃以下の単独重合体を生成する（メタ）アクリレートと、ジ（メタ）アクリレートとを含有することを特徴とする、抗生物活性化合物含有粒子の製造方法、
［６］
前記抗生物活性化合物が、クロチアニジンであることを特徴とする、上記［４］または［５］に記載の抗生物活性化合物含有粒子の製造方法。
［７］
粒状の担体と、前記担体に担持された上記［１］〜［３］のいずれか一項に記載の抗生物活性化合物含有粒子とを含むことを特徴とする、粒剤
である。
【発明の効果】
【００１４】
本発明の抗生物活性化合物含有粒子は、環境への負担を軽減できながら、担体に対する付着性に優れる。
【００１５】
本発明の粒剤では、環境への負担を軽減できながら、抗生物活性化合物含有粒子の担体に対する付着性に優れる。
【図面の簡単な説明】
【００１６】
【図１】図１は、本発明の抗生物活性化合物含有粒子の第１実施形態（マトリクスの表面全部が露出する態様）の概略断面図を示す。
【図２】図２は、本発明の抗生物活性化合物含有粒子の第２実施形態（マトリクスおよびドメインの両方が露出する態様）の概略断面図を示す。
【発明を実施するための形態】
【００１７】
本発明の抗生物活性化合物含有粒子の製造方法は、溶剤の不存在下において、疎水性の重合性ビニルモノマーに対して実質的に不溶性、かつ、疎水性の抗生物活性化合物を、重合性ビニルモノマー中に分散することにより、疎水性スラリーを含む油相成分を調製する油相成分調製工程、油相成分を水分散して水分散液を調製する水分散工程、および、重合性ビニルモノマーを懸濁重合して、重合体を生成する重合工程を備える。
【００１８】
以下、上記した各工程で用いられる原料について説明する。
【００１９】
１．  抗生物活性化合物
抗生物活性化合物は、例えば、殺虫（殺蟻を含む）、防虫（防蟻を含む）、殺菌、抗菌、防腐、除草、防藻、防かびなどの抗生物活性を有する、殺虫剤（殺蟻剤を含む）、防虫剤（防蟻剤を含む）、殺菌剤、抗菌剤、防腐剤、除草剤、防藻剤、防かび剤、誘引剤、忌避剤および殺鼠剤などから選択される。
【００２０】
具体的には、抗生物活性化合物は、Ｈａｎｓｅｎで定義され、ｖａｎ  Ｋｒｅｖｅｌｅｎ  ａｎｄ  Ｈｏｆｔｙｚｅｒ法で算出される溶解度パラメータδの双極子間力項δｐ，ｃｏｍｐｏｕｎｄ、および、上記した溶解度パラメータδの水素結合力項δｈ，ｃｏｍｐｏｕｎｄの二乗平均平方根値［（δｐ，ｃｏｍｐｏｕｎｄ）２＋（δｈ，ｃｏｍｐｏｕｎｄ）２］１／２が、１１．００［（Ｊ／ｃｍ３）１／２］以上、１６．００［（Ｊ／ｃｍ３）１／２］以下である。
【００２１】
抗生物活性化合物における上記した二乗平均平方根値が上記した下限に満たなければ、油相中で分散安定化するのに適当な分散剤を市場で入手するのが困難である。抗生物活性化合物における上記した二乗平均平方根値が上記した上限を超えれば、重合性ビニルモノマーが水相に漏出しやすく安定的に重合することができない。
【００２２】
抗生物活性化合物における二乗平均平方根値は、好ましくは、１２．００［（Ｊ／ｃｍ３）１／２］以上、より好ましくは、１５．００［（Ｊ／ｃｍ３）１／２］以上であり、また、好ましくは、１５．７５［（Ｊ／ｃｍ３）１／２］以下である。
【００２３】
抗生物活性化合物における二乗平均平方根値が上記した上限以下であれば、および／または、上記した下限以上であれば、油相に抗生物活性剤を分散安定化でき、かつ、重合性ビニルモノマーを安定的に重合することができる。
【００２４】
Ｈａｎｓｅｎで定義され、ｖａｎ  Ｋｒｅｖｅｌｅｎ  ａｎｄ  Ｈｏｆｔｙｚｅｒ法で算出される溶解度パラメータδの双極子間力項δｐ，ｃｏｍｐｏｕｎｄおよび水素結合力項δｈ，ｃｏｍｐｏｕｎｄと、それらの算出方法とは、例えば、特開２０１１−７９８１６号公報などに詳述されている。また、後述する重合体の溶解度パラメータδについても、上記と同一の方法により定義および算出される。
【００２５】
そのような抗生物活性化合物としては、例えば、クロチアニジン（化学名：（Ｅ）−１−（２−クロロチアゾール−５−イルメチル）−３−メチル−２−ニトログアニジン）、イミダクロプリド（化学名：１−（６−クロロ−３−ピリジルメチル）−Ｎ−ニトロイミダゾリジン−２−イリデンアミン）などの殺虫剤が挙げられる。これらは、単独使用または併用することができる。
【００２６】
抗生物活性化合物として、好ましくは、クロチアニジン、イミダクロプリドが挙げられ、より好ましくは、哺乳動物に対する安全性の観点から、クロチアニジンが挙げられる。
【００２７】
表１にクロチアニジンおよびイミダクロプリドの溶解度パラメータδ（δｐ，ｃｏｍｐｏｕｎｄ、δｈ，ｃｏｍｐｏｕｎｄおよび［（δｐ，ｃｏｍｐｏｕｎｄ）２＋（δｈ，ｃｏｍｐｏｕｎｄ）２］１／２）を記載する。
【００２８】
【表１】
2016160188.tif 000003
抗生物活性化合物は、実質的に疎水性であって、具体的には、例えば、水に対する室温（２０〜３０℃、より具体的には、２５℃）における溶解度が極めて小さく、具体的には、室温における溶解度が、例えば、８質量部／水１００容量部（８０ｇ／Ｌ）以下、好ましくは、５質量部／水１００容量部（５０ｇ／Ｌ）以下、さらに好ましくは、３質量部／水１００容量部（３０ｇ／Ｌ）以下である。
【００２９】
また、抗生物活性化合物は、重合性ビニルモノマーに対して実質的に不溶性であって、具体的には、例えば、重合性ビニルモノマーに対する室温（２０〜３０℃、より具体的には、２５℃）における溶解度が極めて小さく、具体的には、室温の溶解度が、例えば、１質量部／（使用する）重合性ビニルモノマー（混合物）１００容量部（１０ｇ／Ｌ）以下、好ましくは、０．５質量部／（使用する）重合性ビニルモノマー（混合物）１００容量部（５ｇ／Ｌ）以下である。
【００３０】
また、抗生物活性化合物の融点は、例えば、８０℃以上、好ましくは、１００℃以上、より好ましくは、１３０℃以上、さらに好ましくは、１５０℃以上、とりわけ好ましくは、１６０℃以上であり、また、例えば、３００℃以下である。
【００３１】
２．  重合性ビニルモノマー
重合性ビニルモノマーは、重合性炭素−炭素二重結合を少なくとも１つ分子内に有するモノマーである。
【００３２】
重合性ビニルモノマーは、例えば、（メタ）アクリレート、芳香族ビニルモノマー、ビニルエステル系モノマー、マレイン酸エステル系モノマー、ハロゲン化ビニル、ハロゲン化ビニリデン、窒素含有ビニルモノマーおよび架橋性モノマー（具体的には、ジ（メタ）アクリレートなど）などから選択される。
【００３３】
重合性ビニルモノマーは、１種類の単独使用または２種類以上を併用することができる。好ましくは、２種類以上併用される。
【００３４】
そして、重合性ビニルモノマーは、重合性ビニルモノマーから生成された重合体が、以下の（１）〜（３）のいずれかを満足する。
【００３５】
（１）ガラス転移温度Ｔｇが、０℃以下である。
【００３６】
（２）ガラス転移温度Ｔｇが、０℃を超過し、４０℃以下であり、かつ、溶解度パラメータδの双極子間力項δｐ，ｐｏｌｙｍｅｒ、および、溶解度パラメータδの水素結合力項δｈ，ｐｏｌｙｍｅｒの二乗平均平方根［（δｐ，ｐｏｌｙｍｅｒ）２＋（δｈ，ｐｏｌｙｍｅｒ）２］１／２が、８．５０［（Ｊ／ｃｍ３）１／２］以上である
（３）ガラス転移温度Ｔｇが、４０℃を超過し、６５℃以下であり、かつ、二乗平均平方根（［（δｐ，ｐｏｌｙｍｅｒ）２＋（δｈ，ｐｏｌｙｍｅｒ）２］１／２）が９．５０［（Ｊ／ｃｍ３）１／２］以上である。
【００３７】
上記（１）〜（３）のいずれも満足しない場合には、抗生物活性化合物含有粒子の担体に対する付着性が低下する。
【００３８】
なお、上記したガラス転移温度Ｔｇの詳細については、後で詳述される。
【００３９】
また、（１）の場合において、重合体の溶解度パラメータδの双極子間力項δｐ，ｐｏｌｙｍｅｒ、および、溶解度パラメータδの水素結合力項δｈ，ｐｏｌｙｍｅｒの二乗平均平方根［（δｐ，ｐｏｌｙｍｅｒ）２＋（δｈ，ｐｏｌｙｍｅｒ）２］１／２が、好ましくは、８．５０［（Ｊ／ｃｍ３）１／２］以上、より好ましくは、９．５０［（Ｊ／ｃｍ３）１／２］以上である。二乗平均平方根［（δｐ，ｐｏｌｙｍｅｒ）２＋（δｈ，ｐｏｌｙｍｅｒ）２］１／２が上記した下限以上であれば、抗生物活性化合物の溶解度パラメータδの二乗平均平方根二乗平均平方根値［（δｐ，ｃｏｍｐｏｕｎｄ）２＋（δｈ，ｃｏｍｐｏｕｎｄ）２］１／２に近接させ、または、同一にすることができ、抗生物活性化合物含有粒子の担体に対する付着性を向上させることができる。
【００４０】
（２）の場合において、重合体の溶解度パラメータδの双極子間力項δｐ，ｐｏｌｙｍｅｒ、および、溶解度パラメータδの水素結合力項δｈ，ｐｏｌｙｍｅｒの二乗平均平方根［（δｐ，ｐｏｌｙｍｅｒ）２＋（δｈ，ｐｏｌｙｍｅｒ）２］１／２が、好ましくは、９．５０［（Ｊ／ｃｍ３）１／２］以上、より好ましくは、１０．５０［（Ｊ／ｃｍ３）１／２］以上である。二乗平均平方根［（δｐ，ｐｏｌｙｍｅｒ）２＋（δｈ，ｐｏｌｙｍｅｒ）２］１／２が上記した下限以上であれば、抗生物活性化合物の溶解度パラメータδの二乗平均平方根二乗平均平方根値［（δｐ，ｃｏｍｐｏｕｎｄ）２＋（δｈ，ｃｏｍｐｏｕｎｄ）２］１／２に近接させ、または、同一にすることができ、抗生物活性化合物含有粒子の担体に対する付着性を向上させることができる。
【００４１】
（３）の場合において、重合体の溶解度パラメータδの双極子間力項δｐ，ｐｏｌｙｍｅｒ、および、溶解度パラメータδの水素結合力項δｈ，ｐｏｌｙｍｅｒの二乗平均平方根［（δｐ，ｐｏｌｙｍｅｒ）２＋（δｈ，ｐｏｌｙｍｅｒ）２］１／２が、好ましくは、１０．５０［（Ｊ／ｃｍ３）１／２］以上、より好ましくは、１１．５０［（Ｊ／ｃｍ３）１／２］以上である。二乗平均平方根［（δｐ，ｐｏｌｙｍｅｒ）２＋（δｈ，ｐｏｌｙｍｅｒ）２］１／２が上記した下限以上であれば、抗生物活性化合物の溶解度パラメータδの二乗平均平方根二乗平均平方根値［（δｐ，ｃｏｍｐｏｕｎｄ）２＋（δｈ，ｃｏｍｐｏｕｎｄ）２］１／２に近接させ、または、同一にすることができ、抗生物活性化合物含有粒子の担体に対する付着性を向上させることができる。
【００４２】
２−１．  ガラス転移温度Ｔｇ（重合性ビニルモノマーから生成した重合体のガラス転移温度Ｔｇ）
２−１−１．  ２種類以上の重合性ビニルモノマーの併用
重合性ビニルモノマーは、好ましくは、上記したように、２種類以上が併用される。２種類以上の重合性ビニルモノマーから生成した共重合体のガラス転移温度Ｔｇは、２種類以上の重合性ビニルモノマーのそれぞれから生成した単独重合体のガラス転移温度ＴｇをＦｏｘの式に当てはめて、算出される。
【００４３】
具体的には、重合性ビニルモノマーが、重合性ビニルモノマー１および重合性ビニルモノマー２の２種類である場合には、それらから生成される共重合体のガラス転移温度Ｔｇｃｏｐｏｌｙｍｅｒは、下記数式（１）で示されるＦｏｘの式に当てはめて、算出される。
：数式（１）
１／Ｔｇｃｏｐｏｌｙｍｅｒ＝α１／Ｔｇ１＋α２／Ｔｇ２              （１）
α１：重合性ビニルモノマー１の質量分率
Ｔｇ１：重合性ビニルモノマー１のみから生成される単独重合体のガラス転移温度
α２：重合性ビニルモノマー２の質量分率
Ｔｇ２：重合性ビニルモノマー２のみから生成される単独重合体のガラス転移温度
なお、２種類以上の重合性ビニルモノマーのそれぞれから生成した単独重合体のガラス転移温度Ｔｇは、文献（具体的には、Ｐｏｌｙｍｅｒ  ｈａｎｄｂｏｏｋ．  ３ｒｄ  ｅｄｉｔｉｏｎ、メーカーのホームページなど）に記載された値が採用される。
【００４４】
具体的には、（メタ）アクリレートから生成されたポリ（メタ）アクリレートのガラス転移温度Ｔｇは、文献に記載された値が採用される。参考として、ポリ（メタ）アクリレートのガラス転移温度Ｔｇを表２に記載する。
【００４５】
【表２】
2016160188.tif 000004
他方、ジ（メタ）アクリレートから生成されたポリ［ジ（メタ）アクリレート］のガラス転移温Ｔｇは、ポリ（メタ）アクリレートのガラス転移温度Ｔｇがそのまま適用される。
【００４６】
すなわち、ジ（メタ）アクリレートは、下記化学式（１）で示され、
：化学式（１）
【００４７】
【化１】
2016160188.tif 000005
（式中、Ｒは、水素原子またはメチル基を示す。）
重合体は、ジ（メタ）アクリレートにおいて両端に位置する重合性炭素−炭素二重結合の全てが重合し、下記化学式（２）で示されるポリ［ジ（メタ）アクリレート］と仮定でき、
：化学式（２）
【００４８】
【化２】
2016160188.tif 000006
（式中、Ｒは、水素原子またはメチル基を示す。）
ポリ［ジ（メタ）アクリレート］は、ジ（メタ）アクリレートユニットの中央部に位置するアルキレン基（−ＣｎＨ２ｎ−）の半分部分と、それに連結される１つの（メタ）アクリロイル基とを有するモノ（メタ）アクリレートの単独重合体（下記化学式（３）で示されるポリ（メタ）アクリレート）と推定できる。
：化学式（３）
【００４９】
【化３】
2016160188.tif 000007
そのため、ポリ［ジ（メタ）アクリレート］のガラス転移温度Ｔｇとして、ポリ（メタ）アクリレートのガラス転移温度Ｔｇがそのまま適用できる。
【００５０】
より具体的には、重合性ビニルモノマーが、下記化学式（４）で示されるエチレングリコールジメタクリレート（ＥＧＤＭＡ）である場合には、
：化学式（４）
【００５１】
【化４】
2016160188.tif 000008
重合体は、ＥＧＤＭＡにおいて両端に位置する重合性炭素−炭素二重結合の全てが重合し、下記化学式（５）で示されるポリ［ＥＧＤＭＡ］と仮定でき、
：化学式（５）
【００５２】
【化５】
2016160188.tif 000009
ポリ［ＥＧＤＭＡ］は、ＥＤＧＭＡユニットの中央部に位置するエチレン基（−Ｃ２Ｈ４−）の半分部分であるメチレン基（−ＣＨ２−）と、それに連結される１つのメタクリロイル基（ＣＨ２＝Ｃ（ＣＨ３）ＣＯＯ−）とを有するメチルメタクリレート（ＭＭＡ）の単独重合体（下記化学式（６）で示されるポリメチルメタクリレート（ＰＭＭＡ））と推定できる。
：化学式（６）
【００５３】
【化６】
2016160188.tif 000010
そのため、ポリ［ＥＧＤＭＡ］のガラス転移温度Ｔｇとして、ＰＭＭＡのガラス転移温度をそのまま適用できる。
【００５４】
１種類のジ（メタ）アクリレートから生成されたポリ［ジ（メタ）アクリレート］のガラス転移温度Ｔｇを上記した表２に記載する。
【００５５】
２−２．  重合性ビニルモノマーの具体例
そのような重合性ビニルモノマーとして、好ましくは、（メタ）アクリレート、ジ（メタ）アクリレートが挙げられる。これらは、単独使用または２種以上併用することができる。好ましくは、２種以上併用される。
【００５６】
重合性ビニルモノマーとして、好ましくは、（メタ）アクリレートとジ（メタ）アクリレートとが併用され、より好ましくは、重合性ビニルモノマーは、（メタ）アクリレートとジ（メタ）アクリレートとのみを含有する。つまり、好ましくは、重合性ビニルモノマーは、（メタ）アクリレートと、ジ（メタ）アクリレートとのみからなる。
【００５７】
２−２−１．  （メタ）アクリレート
（メタ）アクリレートは、重合体を、抗生物活性化合物含有粒子におけるマトリクスとして作用させるためのモノマーであり、また、重合体の主鎖を形成するモノマーであり、さらに、重合体を軟質にするためのモノマーである。
（メタ）アクリレートは、メタクリレートおよび／またはアクリレートを含む。
【００５８】
メタクリレートは、メタクリロイル基（ＣＨ２＝Ｃ（ＣＨ３）−ＣＯＯ−）を分子内に１つ含むモノメタクリレートであって、後述するジメタクリレート（メタクリロイル基を分子内に２つ含むメタクリレート）ではない。メタアクリレートとしては、例えば、ｎ−ヘキシルメタクリレート、シクロヘキシルメタクリレート、ｎ−ヘプチルメタクリレート、２−エチルヘキシルメタクリレート、ｎ−オクチルメタクリレート、ｎ−ノニルメタクリレート、ｉｓｏ−ノニルメタクリレート、ｎ−デシルメタクリレート、ｎ−ウンデシルメタクリレート、ｎ−ドデシルメタクリレート（ラウリルメタクリレート）、ｎ−テトラデシルメタクリレート、ｎ−ヘキサデシルメタクリレート、ｎ−オクタデシルメタクリレート（ステアリルメタクリレート）、イコシルメタクリレート、トリアコンチルメタクリレートなどの、メタクリル酸とエステルを形成するアルキル部分の炭素数が、例えば、６以上、３０以下のメタクリル酸アルキルエステルが挙げられる。アルキル部分は、直鎖状、分岐状および環状のいずれであってもよい。メタクリレートにおけるアルキル部分の炭素数は、好ましくは、８以上、より好ましくは、１０以上であり、また、好ましくは、２０以下、より好ましくは、１６以下である。アルキル部分の炭素数が、上記した下限以上であれば、および／または、上記した上限以下であれば、重合体のガラス転移温度Ｔｇを所望の値に設定することができる。
【００５９】
アクリレートは、アクリロイル基（ＣＨ２＝ＣＨ−ＣＯＯ−）を分子内に１つ含むモノアクリレートであって、後述するジアクリレート（アクリロイル基を分子内に２つ含むアクリレート）ではない。アクリレートとしては、例えば、エチルアクリレート、ｎ−プロピルアクリレート、ｉｓｏ−プロピルアクリレート、ｎ−ブチルアクリレート、ｉｓｏ−ブチルアクリレート、ｔｅｒｔ−ブチルアクリレート、ｎ−ペンチルアクリレート、ｎ−ヘキシルアクリレート、シクロヘキシルアクリレート、ｎ−ヘプチルアクリレート、２−エチルヘキシルアクリレート、ｎ−オクチルアクリレート、ｎ−ノニルアクリレート、ｉｓｏ−ノニルアクリレート、ｎ−デシルアクリレートなどの、アクリル酸とエステルを形成するアルキル部分の炭素数が、例えば、２以上、１０以下のアクリレート（アクリル酸アルキルエステル）が挙げられる。アルキル部分は、直鎖状、分岐状および環状のいずれであってもよい。アクリレートにおけるアルキル部分の炭素数は、好ましくは、８以下である。アルキル部分の炭素数が、上記した下限以上であれば、および／または、上記した上限以下であれば、重合体のガラス転移温度Ｔｇを所望の値に設定することができる。
【００６０】
また、（メタ）アクリレートは、例えば、ガラス転移温度Ｔｇが−５℃以下の単独重合体を生成する。
【００６１】
（メタ）アクリレートの単独重合体、つまり、ポリ（メタ）アクリレートのガラス転移温度Ｔｇが−５℃以下であれば、重合性ビニルモノマーから生成される重合体を軟質にすることができ、そのため、抗生物活性化合物含有粒子の担体に対する付着性を良好にすることができる。
【００６２】
ポリ（メタ）アクリレート（単独重合体）のガラス転移温度Ｔｇは、好ましくは、−１０℃以下、より好ましくは、−２０℃以下、さらに好ましくは、−３０℃以下、とりわけ好ましくは、−５０℃以下、最も好ましくは、−６０℃以下であり、また、例えば、−９０℃以上である。ポリ（メタ）アクリレートのガラス転移温度Ｔｇが上記した上限以下であれば、重合性ビニルモノマーから生成される重合体を確実に軟質にすることができ、そのため、抗生物活性化合物含有粒子の担体に対する付着性をより一層良好にすることができる。一方、ポリ（メタ）アクリレートのガラス転移温度Ｔｇが上記した下限以上であれば、抗生物活性化合物含有粒子の良好な保形性を確保することができる。
【００６３】
（メタ）アクリレートとして、好ましくは、２−エチルヘキシルメタクリレート、ｎ−ドデシルメタクリレートなどのメタアクリレートが挙げられ、より好ましくは、ｎ−ドデシルメタクリレートが挙げられる。また、（メタ）アクリレートとして、好ましくは、エチルアクリレート、ブチルアクリレート、２−エチルヘキシルアクリレートなどのアクリレートが挙げられる。
【００６４】
（メタ）アクリレートは、単独使用または併用することができ、好ましくは、単独使用する。
【００６５】
（メタ）アクリレートの、重合性ビニルモノマーにおける含有割合は、重合体が上記した（１）〜（３）のいずれかの物性を満足するように適宜選択され、具体的には、例えば、５質量％以上、好ましくは、１０質量％以上であり、また、例えば、９５質量％以下、好ましくは、９０質量％以下である。
【００６６】
（メタ）アクリレートの含有割合が上記した下限以上であれば、重合体のガラス転移温度Ｔｇを十分に低下させることができる。一方、（メタ）アクリレートの含有割合が上記した上限以下であれば、抗生物活性化合物含有粒子の良好な保形性を確保することができる。
【００６７】
２−２−２．  ジ（メタ）アクリレート
ジ（メタ）アクリレートは、ジメタクリレートおよび／またはジアクリレートを含んでおり、分子内に（メタ）アクリロイル基を２つ含有する架橋性モノマーである。また、ジ（メタ）アクリレートは、抗生物活性化合物含有粒子が常温において互いに合一して流動するコールドフローを防止または抑制して、抗生物活性化合物含有粒子の保形性を確保する架橋性モノマーでもある。ジ（メタ）アクリレートは、具体的には、下記化学式（７）で示される。
：化学式（７）
【００６８】
【化７】
2016160188.tif 000011
（式中、Ｒは、水素原子またはメチル基を示す。ｎは、２以上、３０以下の整数である。）
ｎは、好ましくは、１６以下の偶数である。
【００６９】
ジ（メタ）アクリレートとしては、例えば、エチレングリコールジ（メタ）アクリレート、ジエチレングリコールジ（メタ）アクリレートなどのモノまたはポリエチレングリコールジ（メタ）アクリレート、例えば、１，３−プロパンジオールジ（メタ）アクリレート、１，４−ブタンジオールジ（メタ）アクリレート、１，５−ペンタンジオールジ（メタ）アクリレート、１，６−ヘキサンジオールジ（メタ）アクリレートなどのアルカンジオールジ（メタ）アクリレートが挙げられる。
【００７０】
ジ（メタ）アクリレートとして、好ましくは、モノまたはポリエチレングリコールジメタクリレート、アルカンジオールジアクリレートが挙げられる。また、ジ（メタ）アクリレートとしては、好ましくは、エチレングリコールジ（メタ）アクリレート、１，４−ブタンジオールジ（メタ）アクリレートが挙げられる。
【００７１】
ジ（メタ）アクリレートとしては、より好ましくは、エチレングリコールジメタクリレート、１，４−ブタンジオールジアクリレートが挙げられる。
【００７２】
ジ（メタ）アクリレートは、単独使用または併用することができ、好ましくは、単独使用する。
【００７３】
ジ（メタ）アクリレートの、重合性ビニルモノマーにおける含有割合は、重合体が上記した（１）〜（３）のいずれかの物性を満足するように適宜選択され、具体的には、例えば、５質量％以上、好ましくは、１０質量％以上であり、また、例えば、９５質量％以下、好ましくは、９０質量％以下である。
【００７４】
ジ（メタ）アクリレートの含有割合が上記した上限以下であれば、重合体のガラス転移温度Ｔｇを十分に低下させることができる。一方、ジ（メタ）アクリレートの含有割合が上記した下限以上であれば、抗生物活性化合物含有粒子のコールドフローを防止して、抗生物活性化合物含有粒子の良好な保形性を確保することができる。
【００７５】
また、重合性ビニルモノマーは、例えば、実質的に疎水性であって、具体的には、例えば、水に対する室温における溶解度が極めて小さく、より具体的には、室温における溶解度が、例えば、１０質量部／水１００容量部（１００ｇ／Ｌ）以下、好ましくは、８質量部／水１００容量部（８０ｇ／Ｌ）以下である。なお、重合性ビニルモノマーは、異なる２種類以上が併用される場合には、重合性ビニルモノマー全体（つまり、異なる２種類以上の重合性ビニルモノマーの混合物）として実質的に疎水性である。
【００７６】
３．  抗生物活性化合物含有粒子の製造方法
次に、抗生物活性化合物含有粒子の製造方法における各工程について順次説明する。
【００７７】
３−１．  油相成分調製工程
油相成分調製工程では、溶剤の不存在下において、疎水性の重合性ビニルモノマーに対して実質的に不溶性、かつ、疎水性の抗生物活性化合物を、重合性ビニルモノマー中に分散することにより、疎水性スラリーを含む油相成分を調製する。
【００７８】
具体的には、上記した重合性ビニルモノマーおよび抗生物活性化合物を配合し、溶剤（ヘキサン、トルエン、酢酸エチルなどの疎水性の有機溶剤）を配合することなく、攪拌する。これにより、疎水性スラリーを調製する。疎水性スラリーは、油相成分に含まれる。
【００７９】
重合性ビニルモノマーの中に抗生物活性化合物を分散するには、例えば、ペイントシェーカー、ホモディスパー（高速分散機）、ビーズミル（バッチ式ビーズミルを含む）、ボールミル、ロッドミルなどの分散機が用いられる。分散機は、単独使用または併用することができる。分散機として、好ましくは、広い粘度領域で使用可能で、大規模工業生産にも使用できるという観点から、バッチ式ビーズミルが用いられる。
【００８０】
上記した分散によって、抗生物活性化合物は、湿式粉砕される。
【００８１】
なお、重合性ビニルモノマーの全部を抗生物活性化合物に配合することができ、あるいは、重合性ビニルモノマーを抗生物活性化合物に分割して配合することもできる。重合性ビニルモノマーを分割して配合する場合には、まず、重合性ビニルモノマーの一部を抗生物活性化合物と配合して、それらを分散して疎水性スラリーを調製し、その後、重合性ビニルモノマーの残部を疎水性スラリーに配合する。
【００８２】
これによって、疎水性スラリーを含む油相成分を調製する。
【００８３】
抗生物活性化合物の重合性ビニルモノマーに対する配合割合は、質量割合（つまり、抗生物活性化合物の質量部／重合性ビニルモノマーの質量部）で、例えば、１／９９以上、好ましくは、１０／９０以上、より好ましくは、１５／８５以上であり、また、例えば、９０／１０以下、好ましくは、７５／２５以下、より好ましくは、７０／３０以下、さらに好ましくは、６５／３５以下、とりわけ好ましくは、６０／４０以下である。
【００８４】
また、抗生物活性化合物の配合割合は、重合性ビニルモノマー１００質量部に対して、例えば、１質量部以上、好ましくは、１０質量部以上、より好ましくは、２０質量部以上であり、また、例えば、９００質量部以下、好ましくは、３００質量部以下、より好ましくは、２００質量部以下、さらに好ましくは、１５０質量部以下である。
【００８５】
抗生物活性化合物の油相成分における含有割合は、例えば、１質量％以上、好ましくは、１０質量％以上であり、また、例えば、９０質量％以下、好ましくは、８０質量％以下、より好ましくは、７０質量％以下、より好ましくは、６０質量％以下である。
【００８６】
また、上記した分散において、必要により、分散剤（第１の分散剤）を配合することもできる。分散剤としては、両親媒性高分子型分散剤、ノニオン系界面活性剤（第１の界面活性剤）などが挙げられる。
【００８７】
両親媒性高分子型分散剤としては、例えば、ＥＦＫＡ４００８、ＥＦＫＡ４００９（以上チバ・スペシャリティズ製ウレタン系高分子分散剤）、ＤＩＳＰＥＲＢＹＫ−２１６４、ＤＩＳＰＥＲＢＹＫ−１６４（以上ビック・ケミー社製顔料分散用官能基変性共重合体）、ＮＵＯＳＰＥＲＳＥ２００８、ＮＵＯＳＰＥＲＳＥ  ＦＡ−１９６、ＮＵＯＳＰＥＲＳＥ６５７（以上エレメンティス社製）、フローレンＤ−９０、ポリフローＫＬ−１００、ポリフローＫＬ−７００（以上共栄社化学社製）、ホモゲノールＬ−９５（花王社製）などのノニオン系両親媒性高分子型分散剤が挙げられる。また、両親媒性高分子型分散剤としては、例えば、フローレンＧ−９００（共栄社化学社製カルボキシル基変性高分子）、ディスパロンＤＡ−２３４、ディスパロンＤＡ−３２５、ディスパロンＤＡ−３７５、ディスパロンＤＡ−５５０、ディスパロンＡＱ−３３０（以上楠本化成社製ポリエーテルリン酸エステル塩）などのアニオン系両親媒性高分子型分散剤が挙げられる。さらに、両親媒性高分子型分散剤としては、例えば、ノプコスパース０９２（サンノプコ社製）などのカチオン系両親媒性高分子型分散剤が挙げられる。
【００８８】
ノニオン系界面活性剤としては、例えば、アモーゲンＣＢＨ（アルキルベタイン）、アモーゲンＳＨ（アルキルアミドベタイン）、ノイゲン１００Ｅ（ポリオキシエチレンオレイルエーテル）、ノイゲンＥＡ７３（ポリオキシエチレンドデシルフェニルエーテル）、ノイゲンＥＳ９９（モノオレイン酸ポリエチレングリコール）、ダイヤノールＣＭＥ（ヤシ油脂肪酸モノエタノールアミド）、ダイヤノール３００（ヤシ油脂肪酸モノエタノールジアミド）、ソルゲン３０（セスキオレイン酸ソルビタン）、ソルゲン４０（モノオレイン酸ソルビタン）、ソルゲン５０（モノステアリン酸ソルビタン）、エパン４２０（ポリオキシエチレンポリオキシプロピレングリコール）、エパン７２０（ポリオキシエチレンポリオキシプロピレングリコール）（以上花王社製）などが挙げられる。
【００８９】
分散剤として、好ましくは、両親媒性高分子型分散剤が挙げられ、より好ましくは、ノニオン系両親媒性高分子型分散剤、アニオン系両親媒性高分子型分散剤が挙げられ、さらに好ましくは、ノニオン系両親媒性高分子型分散剤が挙げられ、とりわけ好ましくは、顔料分散用官能基変性共重合体分散剤、ウレタン系高分子分散剤が挙げられる。
【００９０】
分散剤の配合割合は、抗生物活性化合物に対して、例えば、０．１質量％以上、好ましくは、１質量％以上であり、また、例えば、４０質量％以下、好ましくは、２０質量％以下である。
【００９１】
油相成分における抗生物活性化合物の平均粒子径は、例えば、５μｍ以下、好ましくは、２．５μｍ以下であり、また、例えば、０．０５μｍ以上、好ましくは、０．１μｍ以上である。
【００９２】
この方法では、例えば、疎水性スラリーの調製とともに、あるいは、疎水性スラリーの調製後に、重合開始剤を配合する。好ましくは、疎水性スラリーの調製後に、重合開始剤を、調製した疎水性スラリーに配合する。その場合に、重合性ビニルモノマーを抗生物活性化合物に対して分割して配合することができ、具体的には、重合性ビニルモノマーの一部を抗生物活性化合物に配合して疎水性スラリーを調製し、次いで、重合性ビニルモノマーの残部に重合開始剤を溶解させ、これを、調製した疎水性スラリーに配合する。これによって、重合開始剤および疎水性スラリーを含有する油相成分を調製する。
【００９３】
重合開始剤は、懸濁重合で通常用いられるラジカル重合開始剤が挙げられ、具体的には、油溶性重合開始剤などが挙げられる。
【００９４】
油溶性重合開始剤としては、例えば、ジラウロイルパーオキシド、１，１，３，３−テトラメチルブチルパーオキシ−２−エチルヘキサノエート、ｔ−ヘキシルパーオキシ−２−エチルヘキサノエート、ジイソプロピルパーオキシジカーボネート、ベンゾイルパーオキシドなどの油溶性有機過酸化物、例えば、２，２’−アゾビスイソブチロニトリル、２，２’−アゾビス（２，４−ジメチルバレロニトリル）、２，２’−アゾビス（２−メチルブチロニトリル）などの油溶性アゾ化合物などが挙げられる。好ましくは、ジラウロイルパーオキシド、ｔ−ヘキシルパーオキシ−２−エチルヘキサノエート、２，２’−アゾビスイソブチロニトリルが挙げられる。
【００９５】
重合開始剤は、単独使用または２種類以上併用することができる。
【００９６】
重合開始剤の配合割合は、重合性ビニルモノマー１００質量部に対して、例えば、０．０１質量部以上、好ましくは、０．１質量部以上、より好ましくは、０．５質量部以上であり、例えば、５質量部以下、好ましくは、３質量部以下、より好ましくは、１．０質量部以下である。重合開始剤の配合割合が上記した上限を超える場合には、重合体の分子量が過度に低下する場合があり、上記した下限に満たない場合には、転化率が十分に向上せず、未反応の重合性ビニルモノマーが数％以上残存する場合がある。
【００９７】
３−２．  水分散工程
次いで、上記した油相成分を水分散（懸濁）させる。
【００９８】
すなわち、油相成分および水を配合し、均一に攪拌することにより、油相成分を水分散（懸濁）させる。これにより、油相成分の水分散（懸濁）液を得る。
【００９９】
水分散の条件は、特に制限されず、例えば、常温で実施してもよく、あるいは、加熱して実施することもできる。
【０１００】
油相成分の水分散では、好ましくは、分散剤（第２の分散剤）、界面活性剤（第２の界面活性剤）を配合する。
【０１０１】
分散剤（第２の分散剤）としては、例えば、ポリビニルアルコール（ＰＶＡ）、ポリビニルピロリドン、ゼラチン、アラビアゴム、ヒドロキシエチルセルロース、ヒドロキシプロピルセルロース、カルボキシメチルセルロース、カチオン化澱粉、ポリアクリル酸およびそのナトリウム塩、スチレンマレイン酸コポリマーおよびそのナトリウム塩などの水溶性ポリマー、例えば、第三燐酸カルシウム、コロイダルシリカ、モンモリナイト、炭酸マグネシウム、水酸化アルミニウム、亜鉛華などの無機系分散剤などが挙げられる。
【０１０２】
分散剤のうち、好ましくは、ポリビニールアルコール（ＰＶＡ）、第三燐酸カルシウムが挙げられる。さらに好ましくは、ポリビニールアルコール（ＰＶＡ）が挙げられる。
【０１０３】
分散剤の配合割合は、油相成分１００質量部に対して、例えば、０．０１質量部以上、好ましくは、０．１質量部以上、より好ましくは、１質量部以上であり、また、例えば、１０質量部以下、好ましくは、５質量部以下である。
【０１０４】
界面活性剤（第２の界面活性剤）は、ラジカル重合中の抗生物活性化合物含有粒子の凝集を有効に防止するために、好ましくは、上記した分散剤（第２の分散剤）と併用され、例えば、ドデシルベンゼンスルホン酸ナトリウム、ラウリル硫酸ナトリウム、ジ−２−エチルヘキシルスルホコハク酸ナトリウム、ドデシルジフェニルエーテルジスルホン酸ナトリウム、ノニルジフェニルエーテルスルホン酸ナトリウム、芳香族スルホン酸とホルムアルデヒドとの縮合物の塩などのアニオン系界面活性剤、例えば、ポリオキシエチレンラウリルエーテル、ポリオキシエチレンノニルフェニルエーテル、ポリオキシエチレンモノステアレート、ポリオキシエチレンソルビタンモノオレート、ポリオキシエチレンポリオキシプロピレンブロックコポリマーなどのノニオン系界面活性剤などが挙げられる。好ましくは、ノニオン系界面活性剤、アニオン系界面活性剤、より好ましくは、ポリオキシエチレンポリオキシプロピレンブロックコポリマー、芳香族スルホン酸とホルムアルデヒドとの縮合物の塩が挙げられる。
【０１０５】
ホルムアルデヒドとの縮合物を形成する芳香族スルホン酸としては、例えば、ベンゼンスルホン酸、トルエンスルホン酸、クメンスルホン酸、ナフタレンスルホン酸などが挙げられる。好ましくは、α−ナフタレンスルホン酸、β−ナフタレンスルホン酸などのナフタレンスルホン酸が挙げられる。
【０１０６】
塩を形成するためのカチオンとしては、例えば、１価のカチオンが挙げられる。１価のカチオンとしては、ナトリウムカチオン、カリウムカチオンなどのアルカリ金属カチオン、例えば、アンモニウムカチオンなどが挙げられる。好ましくは、アルカリ金属カチオンが挙げられる。
【０１０７】
芳香族スルホン酸とホルムアルデヒドとの縮合物の塩としては、具体的には、ナフタレンスルホン酸とホルムアルデヒドとの縮合物の塩（ナフタレンスルホン酸ホルムアルデヒド縮合物ナトリウム塩）が挙げられる。
【０１０８】
界面活性剤の配合割合は、油相成分１００質量部に対して、例えば、０．０００１質量部以上、好ましくは、０．００１質量部以上であり、また、例えば、１．０質量部以下、好ましくは、０．１質量部以下である。
【０１０９】
これら分散剤、または、分散剤および界面活性剤は、例えば、油相成分を水に配合前または配合後のいずれにおいても、配合することができ、好ましくは、油相成分を配合する前の水に配合する。これにより、分散剤の水溶液、または、分散剤および界面活性剤の水溶液を調製する。
【０１１０】
上記した油相成分の水分散（懸濁）では、例えば、ホモミキサー（ホモミクサー）、超音波ホモジナイザー、加圧式ホモジナイザー、マイルダー、多孔膜圧入分散機などの分散機が用いられ、好ましくは、ホモミキサーが用いられる。
【０１１１】
水分散の条件は、適宜設定され、ホモミクサーを用いる場合には、その回転数を、例えば、１００ｒｐｍ以上、好ましくは、１０００ｒｐｍ以上であり、また、例えば、１００００ｒｐｍ以下、例えば、８０００ｒｐｍ以下に設定する。
【０１１２】
これによって、油相成分が水相に分散された水分散液を調製する。
【０１１３】
また、水分散液に分散剤（第２の分散剤）、または、分散剤および界面活性剤が配合されている場合には、分散剤、または、分散剤および界面活性剤によって、水分散液中の油相成分の液滴がより安定化される。
【０１１４】
水（または水溶液）の配合割合は、油相成分１００質量部に対して、例えば、５０質量部以上、好ましくは、１００質量部以上、より好ましくは、１５０質量部以上であり、また、例えば、１９００質量部以下、好ましくは、９００質量部以下、より好ましくは、４００質量部以下となるように、調整される。
【０１１５】
３−３．  重合工程
重合工程では、重合性ビニルモノマーを懸濁重合して、重合体を生成する。重合性ビニルモノマーを懸濁重合するには、水分散液を所定温度に昇温する。懸濁重合では、水分散液の水分散状態が維持されるように、水分散液を攪拌しながら、重合性ビニルモノマーが反応（具体的には、ラジカル重合）して、重合性ビニルモノマーの重合体が生成される。懸濁重合は、重合体となる重合性ビニルモノマーがすべて水分散粒子（疎水性液相）のみにあることから、インサイチュ（ｉｎ−ｓｉｔｕ）重合である。
【０１１６】
具体的には、懸濁重合は、水分散液を攪拌しながら加熱することにより、重合性ビニルモノマーがそのまま、水分散粒子中で重合を開始し、重合体を生成する。
【０１１７】
攪拌は、例えば、攪拌羽根を有する攪拌器によって実施する。
【０１１８】
水分散液を、その温度が、例えば、４０℃以上、好ましくは、５０℃以上、より好ましくは、６０℃以上、また、例えば、１００℃以下、好ましくは、９０℃以下、より好ましくは、８０℃以下となるように、加熱する。
【０１１９】
そして、抗生物活性化合物が重合体と非相溶である状態で懸濁重合が進行する。
【０１２０】
加熱時間は、例えば、２時間以上、好ましくは、３時間以上であり、また、例えば、１２時間以下、好ましくは、８時間以下である。さらに、所定温度に加熱後、その温度を所定時間維持し、その後、加熱および温度維持を繰り返すことにより、段階的に加熱することもできる。
【０１２１】
懸濁重合において、抗生物活性化合物は、重合性ビニルモノマーに対して実質的に不溶性であり、抗生物活性化合物は、重合開始から重合終了後まで、重合性ビニルモノマーおよび／または重合体に対して、非相溶状態を維持している。
【０１２２】
その後、重合後の水分散液を、例えば、放冷などによって冷却し、１００メッシュ（目開き１４４μｍ））の濾布などで濾過することにより、抗生物活性化合物含有粒子の水分散液（懸濁液）を得る。
【０１２３】
冷却温度は、例えば、室温（２０〜３０℃、より具体的には、２５℃）である。
【０１２４】
得られた抗生物活性化合物含有粒子における抗生物活性化合物の濃度は、例えば、１質量％以上、好ましくは、５質量％以上、より好ましくは、１０質量％以上であり、また、例えば、５０質量％以下、好ましくは、４０質量％以下、より好ましくは、３５質量％以下である。
【０１２５】
また、懸濁液における抗生物活性化合物含有粒子の含有割合は、油相成分およびそれが分散される水（または水溶液）の配合量によって決定されており、具体的には、例えば、１０質量％以上、好ましくは、２０質量％以上であり、また、例えば、５０質量％以下、好ましくは、４０質量％以下である。
【０１２６】
抗生物活性化合物含有粒子の平均粒子径は、例えば、１μｍ以上、好ましくは、２μｍ以上であり、また、例えば、２０ｍｍ以下、好ましくは、１０ｍｍ以下である。なお、平均粒子径は、メジアン径として算出される。
【０１２７】
なお、上記の製造方法によって得られた懸濁液に、必要により、その他の分散剤、増粘剤、凍結防止剤、防腐剤、微生物増殖抑制剤、比重調節剤などの公知の添加剤を適宜配合することもできる。
【０１２８】
４．  抗生物活性化合物含有粒子の構造
抗生物活性化合物含有粒子は、図１または図２に示す構造を有する。次に、図１および図２に示す抗生物活性化合物含有粒子を、本発明の抗生物活性化合物含有粒子の第１実施形態および第２実施形態として、順に説明する。
【０１２９】
４−１．  第１実施形態
図１に示すように、第１実施形態の抗生物活性化合物含有粒子１は、例えば、球状粒子として形成されている。抗生物活性化合物含有粒子１は、マトリクス２と、マトリクス２中に分散するドメイン３とから形成される２相構造を有する。マトリクス２は、重合性ビニルモノマーから生成される重合体からなる。ドメイン３は、上記した抗生物活性化合物からなる。
【０１３０】
具体的には、抗生物活性化合物含有粒子１では、マトリクス２が媒体あるいは連続相を形成しており、複数のドメイン３が孤立状に分散するマルチドメイン構造あるいは海島構造（または多核構造）が形成されている。また、この抗生物活性化合物含有粒子１では、マトリクス２およびドメイン３は、互いに非相溶であって、互いに分離する相分離構造を形成する。
【０１３１】
マトリクス２は、抗生物活性化合物含有粒子１において、ドメイン３以外の領域にあり、ドメイン３を取り除いた形状に形成されている。また、マトリクス２の表面の全部は、外部に露出している。
【０１３２】
複数のドメイン３は、マトリクス２中において、分散相を形成する。複数のドメイン３の全部は、マトリクス２に被覆されている。ドメイン３の形状は、特に限定されず、例えば、不定形状、球状、塊状、板状など、適宜の形状に形成されている。ドメイン３の最大長さの平均値は、例えば、０．０５μｍ以上、好ましくは、０．１μｍ以上であり、また、例えば、２０μｍ以下、好ましくは、１０μｍ以下である。
【０１３３】
第１実施形態の抗生物活性化合物含有粒子１を製造するには、重合体の上記した溶解度パラメータδの二乗平均平方根［（δｐ，ｐｏｌｙｍｅｒ）２＋（δｈ，ｐｏｌｙｍｅｒ）２］１／２が、例えば、１０．００［（Ｊ／ｃｍ３）１／２］以上になるように、重合性ビニルモノマーを選択する。
【０１３４】
４−２．  第２実施形態
第２実施形態において、第１実施形態と同様の構成については、その説明を省略する。
【０１３５】
第２実施形態の抗生物活性化合物含有粒子１では、図２に示すように、ドメイン３が、マトリクス２の内部から外方に突出する突出物４を含む。突出物４は、マトリクス２の表面から露出している。これによって、抗生物活性化合物含有粒子１の表面では、マトリクス２およびドメイン３の両方が露出している。突出物４は、抗生物活性化合物含有粒子１の耐ブロッキング性を高める働きをする。突出物４の、マトリクス２の全表面に対する露出率（つまり、ドメイン３の露出率）は、抗生物活性化合物含有粒子１の全表面に対して、例えば、０．１％以上、好ましくは、１％以上であり、また、例えば、５０％以下、好ましくは、３０％以下である。マトリクス２の露出率は、抗生物活性化合物含有粒子１の全表面から突出物４の露出率を差し引いた割合である。
【０１３６】
なお、この抗生物活性化合物含有粒子１の表面には、ドメイン３の一部がマトリクス２から脱離（脱落）することにより、穴６が形成されている。穴６は、ドメイン３を構成する抗生物活性化合物の形状に対応するように、形成されている。
【０１３７】
そして、第２実施形態の抗生物活性化合物含有粒子１を製造するには、重合体の上記した溶解度パラメータδの二乗平均平方根［（δｐ，ｐｏｌｙｍｅｒ）２＋（δｈ，ｐｏｌｙｍｅｒ）２］１／２が、例えば、９．５０［（Ｊ／ｃｍ３）１／２］以下になるように、重合性ビニルモノマーを選択する。
【０１３８】
５．  抗生物活性化合物含有粒子の製剤化（粒剤の調製）
抗生物活性化合物含有粒子を含有する懸濁液を、例えば、粒状の担体に配合して混合し、その後、それらを乾燥させる（粒剤化工程）。これによって、懸濁液を、担体と、それに担持される抗生物活性化合物含有粒子とを含む粒剤に製剤化する。つまり、粒剤の製造方法は、油相成分調製工程、水分散工程および重合工程に加え、粒剤化工程をさらに備える。
【０１３９】
担体としては、例えば、軽石、ベントナイト、クレー、カオリン、タルク、酸性白土、ゼオライト、バーミキュライト、パーライト、炭酸カルシウム、珪砂などが挙げられる。担体として、好ましくは、軽石が挙げられる。担体は、市販品を用いることができ、具体的には、カガライトシリーズ（天然軽石の細粒、カガライト工業社製）などが用いられる。担体の平均粒子径は、例えば、１００μｍ以上、好ましくは、３００μｍ以上であり、また、例えば、５．００ｍｍ以下、好ましくは、２．００ｍｍ以下である。
【０１４０】
粒剤化工程において、抗生物活性化合物含有粒子の懸濁液の配合割合は、得られる粒剤（担体および抗生物活性化合物含有粒子）における抗生物活性化合物の濃度が、例えば、０．０１質量％以上、好ましくは、０．０５質量％以上、例えば、２質量％以下、好ましくは、１質量％以下となるように、調整される。具体的には、抗生物活性化合物含有粒子の懸濁液（水を含む）の配合割合は、担体１００質量部に対して、例えば、０．０１質量部以上、好ましくは、０．０５質量部以上、より好ましくは、０．１質量部以上、さらに好ましくは、０．２質量部以上であり、例えば、１０質量部以下、好ましくは、５質量部以下である。
【０１４１】
このような粒剤は、各種の工業製品に適用することができ、例えば、シロアリ防除用土壌処理剤などに、適用することができる。なお、これらの工業製品に対する、抗生物活性化合物の含有割合は、例えば、１０ｍｇ／ｋｇ〜１００ｇ／ｋｇ（工業製品質量）である。
【実施例】
【０１４２】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１４３】
まず、各実施例および各参考例で用いる略号の詳細を次に記載する。
【０１４４】
クロチアニジン：（Ｅ）−１−（２−クロロチアゾール−５−イルメチル）−３−メチル−２−ニトログアニジン、融点１７７℃、水への溶解度：０．３３ｇ／Ｌ、溶解度パラメータδの双極子間力項δｐ，ｃｏｍｐｏｕｎｄ：１１．８５［（Ｊ／ｃｍ３）１／２］、溶解度パラメータδの水素結合力項δｈ，ｃｏｍｐｏｕｎｄ：９．９８［（Ｊ／ｃｍ３）１／２］、二乗平均平方根値［（δｐ，ｃｏｍｐｏｕｎｄ）２＋（δｈ，ｃｏｍｐｏｕｎｄ）２］１／２：１５．４９、住友化学社製
ＢＡ：ｎ−ブチルアクリレート、水への溶解度：２．０ｇ／Ｌ、溶解度パラメータδの双極子間力項δｐ，ｍｏｎｏｍｅｒ  ｕｎｉｔ：４．２６［（Ｊ／ｃｍ３）１／２］、溶解度パラメータδの水素結合力項δｈ，ｍｏｎｏｍｅｒ  ｕｎｉｔ：７．８１［（Ｊ／ｃｍ３）１／２］、和光一級試薬、和光純薬工業社製
ＥＡ：エチルアクリレート、水への溶解度：１５ｇ／Ｌ、溶解度パラメータδの双極子間力項δｐ，ｍｏｎｏｍｅｒ  ｕｎｉｔ：５．９３［（Ｊ／ｃｍ３）１／２］、溶解度パラメータδの水素結合力項δｈ，ｍｏｎｏｍｅｒ  ｕｎｉｔ：９．２０［（Ｊ／ｃｍ３）１／２］、和光特級試薬、和光純薬工業社製
２−ＥＨＡ：２−エチルヘキシルアクリレート、水への溶解度：０．０１ｍｇ／Ｌ、溶解度パラメータδの双極子間力項δｐ，ｍｏｎｏｍｅｒ  ｕｎｉｔ：３．８０［（Ｊ／ｃｍ３）１／２］、溶解度パラメータδの水素結合力項δｈ，ｍｏｎｏｍｅｒ  ｕｎｉｔ：３．２０［（Ｊ／ｃｍ３）１／２］、和光一級試薬、和光純薬工業社製
２−ＥＨＭＡ：２−エチルヘキシルメタクリレート、水への溶解度：不溶、溶解度パラメータδの双極子間力項δｐ，ｍｏｎｏｍｅｒ  ｕｎｉｔ：４．５０［（Ｊ／ｃｍ３）１／２］、溶解度パラメータδの水素結合力項δｈ，ｍｏｎｏｍｅｒ  ｕｎｉｔ：５．１０［（Ｊ／ｃｍ３）１／２］、和光一級試薬、和光純薬工業社製
ＬＭＡ：ラウリルメタクリレート、水への溶解度：不溶、溶解度パラメータδの双極子間力項δｐ，ｍｏｎｏｍｅｒ  ｕｎｉｔ：３．４０［（Ｊ／ｃｍ３）１／２］、溶解度パラメータδの水素結合力項δｈ，ｍｏｎｏｍｅｒ  ｕｎｉｔ：４．４０［（Ｊ／ｃｍ３）１／２］、和光一級試薬、和光純薬工業社製
ｉ−ＢＭＡ：ｉｓｏ−ブチルメタクリレート、水への溶解度：０．５ｇ／Ｌ、溶解度パラメータδの双極子間力項δｐ，ｍｏｎｏｍｅｒ  ｕｎｉｔ：３．７５［（Ｊ／ｃｍ３）１／２］、溶解度パラメータδの水素結合力項δｈ，ｍｏｎｏｍｅｒ  ｕｎｉｔ：７．３２［（Ｊ／ｃｍ３）１／２］、日本触媒社製
ＬＡ：ラウリルアクリレート、水への溶解度：不溶、溶解度パラメータδの双極子間力項δｐ，ｍｏｎｏｍｅｒ  ｕｎｉｔ：３．６０［（Ｊ／ｃｍ３）１／２］、溶解度パラメータδの水素結合力項δｈ，ｍｏｎｏｍｅｒ  ｕｎｉｔ：４．６０［（Ｊ／ｃｍ３）１／２］、和光一級試薬、和光純薬工業社製
ＥＧＤＭＡ：エチレングリコールジメタクリレート、商品名「ライトエステルＥＧ」、水への溶解度：０．５８ｇ／Ｌ、溶解度パラメータδの双極子間力項δｐ，ｍｏｎｏｍｅｒ  ｕｎｉｔ：５．３７［（Ｊ／ｃｍ３）１／２］、溶解度パラメータδの水素結合力項δｈ，ｍｏｎｏｍｅｒ  ｕｎｉｔ：１０．４２［（Ｊ／ｃｍ３）１／２］、共栄社化学社製
ＢＧＡ：１，４−ブタンジオールジアクリレート、水への溶解度：１６．３ｇ／Ｌ、溶解度パラメータδの双極子間力項δｐ，ｍｏｎｏｍｅｒ  ｕｎｉｔ：８．００［（Ｊ／ｃｍ３）１／２］、溶解度パラメータδの水素結合力項δｈ，ｍｏｎｏｍｅｒ  ｕｎｉｔ：８．１０［（Ｊ／ｃｍ３）１／２］、和光純薬工業社製
パーロイルＬ：商品名、ジラウロイルパーオキシド、日油社製
ＤＩＳＰＥＲＢＹＫ−１６４：商品名、顔料分散用官能基変性共重合体（３級アミン含有ポリエステル変性ポリウレタン系重合体、分子量１００００〜５００００）の酢酸ブチル溶液、固形分濃度６０％、ビッグケミー社製
プロノン２０８：商品名、ポリオキシエチレンポリオキシプロピレンブロックコポリマー、日油社製
ＰＶＡ−２１７：商品名「クラレポバール２１７」、部分鹸化ポリビニルアルコール、クラレ社製
デモールＮＬ：商品名、β−ナフタレンスルホン酸ホルムアルデヒド縮合物ナトリウム塩の４１％水溶液、花王社製
各調製例で用いた抗生物活性化合物（クロチアニジン）の溶解度パラメータδの双極子間力項δｐ，ｃｏｍｐｏｕｎｄおよび水素結合力項δｈ，ｃｏｍｐｏｕｎｄと、それらの二乗平均平方根［（δｐ，ｃｏｍｐｏｕｎｄ）２＋（δｈ，ｃｏｍｐｏｕｎｄ）２］１／２を上記した表１に記載する。また、各実施例および各参考例で用いた重合性ビニルモノマーのモノマー単位としての溶解度パラメータδの双極子間力項δｐ，ｍｏｎｏｍｅｒ  ｕｎｉｔおよび水素結合力項δｈ，ｍｏｎｏｍｅｒ  ｕｎｉｔを上記した表１に記載する。
【０１４５】
（疎水性スラリーの調製）
調製例１（クロチアニジンスラリー（スラリーＡ）の調製）
ＥＧＤＭＡ１８０ｇと、ＤＩＳＰＥＲＢＹＫ−１６４  ２０ｇと、クロチアニジン１００ｇとを、ガラス瓶中に投入し、さらにジルコニアビーズ径１．０ｍｍをガラス瓶の１／３容量投入し、ペイントコンディショナー（ペイントシェーカー、商品名「ＴＨＥＣＬＡＳＳＩＣ型式１４００」、ＲｅｄＤｅｖｉｌ社製）で２時間湿式粉砕して、クロチアニジン３３．３％含有スラリー（疎水性スラリー、以下、「スラリーＡ」という。）を得た。
【０１４６】
スラリーＡにおけるクロチアニジンの平均粒子径は、濃厚系粒径アナライザーＦＰＡＲ−１０００（大塚電子社製）で測定した。その結果を表３に記載する。
【０１４７】
調製例２（クロチアニジンスラリー（スラリーＢおよびＣ）の調製）
配合処方を表３に記載の処方に変更した以外は、調製例１と同様に処理して、クロチアニジンスラリー（疎水性スラリー、以下、「スラリーＢ」および「スラリーＣ」という。）をそれぞれ得た。
【０１４８】
スラリーＢおよびスラリーＣのそれぞれにおけるクロチアニジンの平均粒子径を、表３に記載する。
【０１４９】
【表３】
2016160188.tif 000012
実施例１
２００ｍＬのビーカー（１）に、調製例１で調製したスラリーＡ  ５０ｇ、ＢＡ２０ｇ、ＥＧＤＭＡ３０ｇ、および、パーロイルＬ  ０．５ｇを仕込み、室温で攪拌することにより、ＢＡ、ＥＧＤＭＡおよびパーロイルＬをスラリーＡに含有させた。
これによって、ＢＡ、ＥＧＤＭＡ、パーロイルＬおよびスラリーＡを含有する油相成分を調製した。
【０１５０】
別途、５００ｍＬのビーカー（２）に、イオン交換水２５８．２６ｇ、ＰＶＡ−２１７の１０％水溶液４０ｇ、プロノン２０８の１％水溶液１ｇおよびデモールＮＬ  ０．２４ｇを仕込み、室温で攪拌することにより、均一な水溶液を得た。
【０１５１】
次いで、５００ｍＬのビーカー（２）に、油相成分を加え、Ｔ．Ｋ．ホモミクサーＭＡＲＫ２．５型（プライミクス社製）により回転数５０００ｒｐｍで５分間攪拌することにより、油相成分を分散させて、懸濁液（水分散液）を調製した。
【０１５２】
その後、懸濁液（水分散液）を、攪拌器、還流冷却器、温度計および窒素導入管を装備した５００ｍＬ４頚コルベンに移し、窒素気流下、攪拌しながら昇温して、懸濁重合を実施した。
【０１５３】
懸濁重合は、５５℃到達時点を重合開始とし、その後、７０±１℃で３時間、８０±１℃で３時間、連続して実施した。
【０１５４】
その後、反応後の懸濁液を３０℃以下に冷却することにより、クロチアニジンを含有するメジアン径７．８μｍの抗生物活性化合物含有粒子の懸濁液（懸濁剤）を得た。
【０１５５】
なお、抗生物活性化合物含有粒子のメジアン径は、レーザー回析散乱式粒子径分布測定装置ＬＡ−９２０（堀場製作所社製）により測定した。メジアン径の測定は、以下の実施例および参考例についても同様である。
【０１５６】
実施例２〜１１および参考例１、２
配合処方を表４の記載に従って変更した以外は、実施例１と同様に処理して、クロチアニジンを含有する抗生物活性化合物含有粒子の懸濁液（懸濁剤）を得た。懸濁液における抗生物活性化合物含有粒子の平均粒子径を表４に示す。
【０１５７】
各実施例および各参考例の重合性ビニルモノマーのモノマー単位としての溶解度パラメータδの二乗平均平方根［（δｐ，ｃｏｍｐｏｕｎｄ）２＋（δｈ，ｃｏｍｐｏｕｎｄ）２］１／２を、表４に記載する。
【０１５８】
【表４】
2016160188.tif 000013
（抗生物活性化合物含有粒子を含有する粒剤の調製）
カガライトＫ−２号（カガライト工業社製、軽石の細粒、粒子径４２５〜１４００μｍ）１００ｇに対して、各実施例および各参考例の懸濁剤を１４ｇを加えて、それらを混合し、２４時間以上室温にて乾燥した。これにより、軽石と、軽石に担持された（付着された）抗生物活性化合物含有粒子とを含む粒剤を調製した。
【０１５９】
（評価）
１．脱着率の測定（付着性の評価）
粒剤を６０メッシュの篩（目開き２５０μｍ）で、５分間、篩い、篩通過分を秤量し、抗生物活性化合物含有粒子の脱着率を、以下の基準に基づいて、評価した。その結果を表４に記載する。
【０１６０】
基準
○：脱着率が５．０質量％未満
△：脱着率が５．０質量％以上、１０．０質量％未満
×：脱着率が１０．０質量％以上
なお、脱着率は、篩通過分質量の、仕込みの抗生物活性化合物含有粒子質量（仕込みの懸濁剤の固形分質量）に対する百分率（すなわち、篩通過分質量／仕込みの抗生物活性化合物含有粒子質量（仕込みの懸濁剤の固形分質量）×１００）であって、脱着率が低ければ、抗生物活性化合物含有粒子の軽石への付着性（担持性、あるいは、添着性）が良好であることを意味する。
【０１６１】
また、表５において、各実施例および各参考例を、重合体の溶解度パラメータδの二乗平均平方根［（δｐ，ｐｏｌｙｍｅｒ）２＋（δｈ，ｐｏｌｙｍｅｒ）２］１／２と、重合体のガラス転移温度Ｔｇとによって、分類するとともに、併せて、付着性の評価を転記する。
【０１６２】
【表５】
2016160188.tif 000014
【符号の説明】
【０１６３】
１     抗生物活性化合物含有粒子
【産業上の利用可能性】
【０１６４】
抗生物活性化合物含有粒子は、例えば、担体に担持させて、粒剤として使用される。
【図１】
2016160188.tif 000015
【図２】
2016160188.tif 000016